(57)【要約】  本発明は、（Ａ）以下を含むエポキシ樹脂成分：ビスフェノールＡジグリシジルエーテル８〜３１質量％、ビスフェノールＦジグリシジルエーテル３〜１４質量％、モノグリシジルエーテル１〜５質量％、アルキルスルホン酸フェニルエステル０．６〜５質量％、湿潤分散剤０．１６〜１質量％、消泡剤０．１６〜１質量％、および硫酸バリウム５〜４０質量％、（Ｂ）以下を含む硬化剤成分：第一のアミン系組成物３〜１８質量％、および第二のアミン系組成物２〜１２質量％を含むアミン硬化型エポキシ樹脂組成物に関し、ここで、前記第一のアミン系組成物が、以下の一般式（Ｉ）により表されるＮ，Ｎ’―ビス（３−アミノメチルベンジル）−２−ヒドロキシトリメチレンジアミンおよびｍ−キシリレンジアミンを含んでおり、かつ第二のアミン系組成物が、以下の一般式（ＩＩ）により表される、ｍ−キシリレンジアミンとスチレンとの反応生成物およびｍ−キシリレンジアミンを含んでおり、前記式中で、Ａはフェニレン基であり、Ｒ1、Ｒ2およびＲ3は、それぞれ独立して水素またはフェニルエチルを表し、それぞれの成分の含有率の合計は、１００質量％であり、それぞれの質量パーセントは、前記アミン硬化型エポキシ樹脂組成物の総質量に基づいている。本発明は、また、前記アミン硬化型エポキシ樹脂組成物の、コンクリートに塗布するためのプライマー、トップコートおよびスクリードとしての使用にも関する。
2015511983.tif 000002
【特許請求の範囲】
【請求項１】
（Ａ）以下を含むエポキシ樹脂成分：
ビスフェノールＡジグリシジルエーテル８〜３１質量％、
ビスフェノールＦジグリシジルエーテル３〜１４質量％、
モノグリシジルエーテル１〜５質量％、
アルキルスルホン酸フェニルエステル０．６〜５質量％、
湿潤分散剤０．１６〜１質量％、
消泡剤０．１６〜１質量％、および
硫酸バリウム５〜４０質量％、
（Ｂ）以下を含む硬化剤成分：
第一のアミン系組成物３〜１８質量％、および
第二のアミン系組成物２〜１２質量％、
を含むアミン硬化型エポキシ樹脂組成物であって、
ここで、前記第一のアミン系組成物が、以下の一般式（Ｉ）により表されるＮ，Ｎ’―ビス（３−アミノメチルベンジル）−２−ヒドロキシトリメチレンジアミンおよびｍ―キシリレンジアミンを含んでおり、かつ前記第二のアミン系組成物が、以下の一般式（ＩＩ）により表される、ｍ−キシリレンジアミンとスチレンとの反応生成物およびｍ−キシリレンジアミンを含んでおり、
【化１】
2015511983.tif 000016
［上記式中、Ａは、フェニレン基であり、Ｒ1、Ｒ2およびＲ3は、それぞれ独立して水素またはフェニルエチルを表している］
それぞれの成分の含有率の合計は、１００質量％であり、それぞれの質量パーセントは、前記アミン硬化型エポキシ樹脂組成物の総質量に基づく前記組成物。
【請求項２】
前記第一のアミン系組成物において、Ｎ，Ｎ’―ビス（３−アミノメチルベンジル）−２−ヒドロキシトリメチレンジアミンの含有率が、該第一のアミン系組成物の７２〜７６質量％であり、ｍ−キシリレンジアミンの含有率が、該第一のアミン系組成物の２４〜２８質量％である、請求項１に記載のアミン硬化型エポキシ樹脂組成物。
【請求項３】
前記第二のアミン系組成物において、ｍ−キシリレンジアミンの含有率が、該第二のアミン系組成物の１質量％未満である、請求項１または２に記載のアミン硬化型エポキシ樹脂組成物。
【請求項４】
ケイ砂をさらに含む、請求項１に記載のアミン硬化型エポキシ樹脂組成物。
【請求項５】
前記硬化剤成分が、さらにベンジルアルコールを含む、請求項１に記載のアミン硬化型エポキシ樹脂組成物。
【請求項６】
前記アルキルスルホン酸フェニルエステルのアルキルが、Ｃ12〜Ｃ18アルキルである、請求項１に記載のアミン硬化型エポキシ樹脂組成物。
【請求項７】
前記アルキルスルホン酸フェニルエステルが、ドデシルスルホン酸フェニルエステルである、請求項６に記載のアミン硬化型エポキシ樹脂組成物。
【請求項８】
前記湿潤分散剤が、酸性基を有するコポリマーの溶液である、請求項１に記載のアミン硬化型エポキシ樹脂組成物。
【請求項９】
第一のアミン系組成物２０〜９０質量％、および
第二のアミン系組成物１０〜８０質量％、
を含む硬化剤であって、
前記第一のアミン系組成物が、以下の一般式（Ｉ）により表されるＮ，Ｎ’―ビス（３−アミノメチルベンジル）−２−ヒドロキシトリメチレンジアミンおよびｍ−キシリレンジアミンを含んでおり、かつ前記第二のアミン系組成物が、以下の一般式（ＩＩ）により表されるｍ−キシリレンジアミンとスチレンとの反応生成物およびｍ−キシリレンジアミンを含んでおり、
【化２】
2015511983.tif 000017
［上記式中、Ａは、フェニレン基であり、Ｒ1、Ｒ2およびＲ3は、それぞれ独立して水素またはフェニルエチルを表している］
それぞれの成分の含有率の合計が、１００質量％であり、それぞれの質量パーセントが、前記第一のアミン系組成物および第二のアミン系組成物の総質量に基づく前記硬化剤。
【請求項１０】
前記第一のアミン系組成物において、Ｎ，Ｎ’―ビス（３−アミノメチルベンジル）−２−ヒドロキシトリメチレンジアミンの含有率が、該第一のアミン系組成物の７２〜７６質量％であり、ｍ−キシリレンジアミンの含有率が、該第一のアミン系組成物の２４〜２８質量％である、請求項９に記載のアミン硬化型エポキシ樹脂組成物。
【請求項１１】
前記第二のアミン系組成物において、ｍ−キシリレンジアミンの含有率が、該第二のアミン系組成物の１質量％未満である、請求項９または１０に記載のアミン硬化型エポキシ樹脂組成物。
【請求項１２】
請求項１に記載のアミン硬化型エポキシ樹脂組成物の、コンクリートに塗布するためのプライマー、トップコート、およびスクリードとしての使用。
【発明の詳細な説明】
【技術分野】
【０００１】
本発明は、アミン硬化型エポキシ樹脂組成物に関する。本発明は、また、アミン硬化型エポキシ樹脂組成物の、コンクリートに塗布するためのプライマー、トップコート、およびスクリードとしての使用にも関する。
【０００２】
アミン硬化型エポキシ樹脂組成物は、床仕上げおよびコーティングにおいて幅広く使用されている。現在のところ、市販のアミン硬化型エポキシ樹脂組成物は、室温での実用復帰時間（Ｒｅｔｒｕｎ  ｔｏ  Ｓｅｒｖｉｃｅ  ｔｉｍｅ）が比較的長い、またはポットライフが比較的短く、それが原因で、室温で容易に使用することができない。ＧＢ２２８６５９２Ａは、アミン硬化型エポキシ樹脂組成物を開示しており、硬化剤ＧＡＳＫＡＭＩＮＥ  ３２８を有するこの組成物は、塗布後２４時間後に圧縮強度３０．５ＭＰａを有している。しかし、比較的高い圧縮強度、比較的短い実用復帰時間および比較的長いポットライフを有するアミン硬化型エポキシ樹脂組成物を提供する必要が依然としてある。
【０００３】
したがって、本発明は、
（Ａ）以下を含むエポキシ樹脂成分：
ビスフェノールＡジグリシジルエーテル８〜３１質量％、
ビスフェノールＦジグリシジルエーテル３〜１４質量％、
モノグリシジルエーテル１〜５質量％、
アルキルスルホン酸フェニルエステル０．６〜５質量％、
湿潤分散剤０．１６〜１質量％、
消泡剤０．１６〜１質量％、および
硫酸バリウム５〜４０質量％、
（Ｂ）以下を含む硬化剤成分：
第一のアミン系組成物３〜１８質量％、および
第二のアミン系組成物２〜１２質量％、
を含んでいるアミン硬化型エポキシ樹脂組成物を提供するものであり、
ここで、前記第一のアミン系組成物は、以下の一般式（Ｉ）により表されるＮ，Ｎ’―ビス（３−アミノメチルベンジル）−２−ヒドロキシトリメチレンジアミンおよびｍ―キシリレンジアミンを含んでおり、かつ前記第二のアミン系組成物は、以下の一般式（ＩＩ）により表される、ｍ−キシリレンジアミンとスチレンとの反応生成物およびｍ−キシリレンジアミンを含んでおり、
【化１】
2015511983.tif 000003
［上記式中、Ａは、フェニレン基であり、Ｒ1、Ｒ2およびＲ3は、それぞれ独立して水素またはフェニルエチルを表している］
それぞれの成分の含有率の合計は、１００質量％であり、それぞれの質量パーセントは、前記アミン硬化型エポキシ樹脂組成物の総質量に基づいている。
【０００４】
本発明は、第一のアミン系組成物２０〜９０質量％、および第二のアミン系組成物１０〜８０質量％を含む硬化剤を提供するものでもあり、前記第一のアミン系組成物は、以下の一般式（Ｉ）により表されるＮ，Ｎ’−ビス（３−アミノメチルベンジル）−２−ヒドロキシトリメチレンジアミンおよびｍ−キシリレンジアミンを含んでおり、かつ前記第二のアミン系組成物は、以下の一般式（ＩＩ）により表される、ｍ−キシリレンジアミンとスチレンとの反応生成物およびｍ−キシリレンジアミンを含んでおり、
【化２】
2015511983.tif 000004
［上記式中、Ａは、フェニレン基であり、Ｒ1、Ｒ2およびＲ3は、それぞれ独立して水素またはフェニルエチルを表している］
それぞれの成分の含有率の合計は、１００質量％であり、それぞれの質量パーセントは、前記第一のアミン系組成物および前記第二のアミン系組成物の総質量に基づいている。
【０００５】
本発明は、また、前記アミン硬化型エポキシ樹脂組成物の、コンクリートに塗布するためのプライマー、トップコートおよびスクリードとしての使用を提供する。
【０００６】
本発明のアミン硬化型エポキシ樹脂組成物は、室温で、２５分以上のポットライフ、１２時間未満の実用復帰時間、および塗布後２０時間後に８０ＭＰａ以上の圧縮強度を有している。
【０００７】
本発明の１つの実施態様では、本発明は、
（Ａ）以下を含むエポキシ樹脂成分：
ビスフェノールＡジグリシジルエーテル８〜３１質量％、
ビスフェノールＦジグリシジルエーテル３〜１４質量％、
モノグリシジルエーテル１〜５質量％、
アルキルスルホン酸フェニルエステル０．６〜５質量％、
湿潤分散剤０．１６〜１質量％、
消泡剤０．１６〜１質量％、および
硫酸バリウム５〜４０質量％、
（Ｂ）以下を含む硬化剤成分：
第一のアミン系組成物３〜１８質量％、および
第二のアミン系組成物２〜１２質量％、
を含むアミン硬化型エポキシ樹脂組成物を提供するものであって、
ここで、前記第一のアミン系組成物は、以下の一般式（Ｉ）により表されるＮ，Ｎ’―ビス（３−アミノメチルベンジル）−２−ヒドロキシトリメチレンジアミンおよびｍ―キシリレンジアミンを含んでおり、かつ前記第二のアミン系組成物は、以下の一般式（ＩＩ）により表される、ｍ−キシリレンジアミンとスチレンとの反応生成物およびｍ−キシリレンジアミンを含んでおり、
【化３】
2015511983.tif 000005
［上記式中、Ａは、フェニレン基であり、Ｒ1、Ｒ2およびＲ3は、それぞれ独立して水素またはフェニルエチルを表している］
それぞれの成分の含有率の合計は、１００質量％であり、それぞれの質量パーセントは、前記アミン硬化型エポキシ樹脂組成物の総質量に基づいている。
【０００８】
本発明の１つの実施態様では、本発明は、また、第一のアミン系組成物２０〜９０質量％、および第二のアミン系組成物１０〜８０質量％を含む硬化剤を提供するものでもあり、ここで、前記第一のアミン系組成物は、以下の一般式（Ｉ）により表されるＮ，Ｎ’−ビス（３−アミノメチルベンジル）−２−ヒドロキシトリメチレンジアミンおよびｍ−キシリレンジアミンを含んでおり、かつ前記第二のアミン系組成物は、以下の一般式（ＩＩ）により表される、ｍ−キシリレンジアミンとスチレンとの反応生成物およびｍ−キシリレンジアミンを含んでおり、
【化４】
2015511983.tif 000006
［上記式中、Ａは、フェニル基であり、Ｒ1、Ｒ2およびＲ3はそれぞれ独立して水素またはフェニルエチルを表している］
それぞれの成分の含有率の合計は、１００質量％であり、それぞれの質量パーセントは、前記第一のアミン系組成物および前記第二のアミン系組成物の総質量に基づいている。
【０００９】
本発明の１つの実施態様では、一般式（Ｉ）により表されるＮ，Ｎ’―ビス（３−アミノメチルベンジル）−２−ヒドロキシトリメチレンジアミンは、ｍ−キシリレンジアミンとエピクロロヒドリンとの反応生成物であり、先行技術で公知の方法により作製することができる。
【００１０】
本発明の１つの実施態様では、一般式（ＩＩ）により表される、ｍ−キシリレンジアミンとスチレンとの反応生成物は、ＣＮ０３１４９４２８．５（例えば、合成例１参照）に記載の方法により作製される。
【００１１】
本発明の１つの実施態様では、前記アミン硬化型エポキシ樹脂組成物は、さらにケイ砂を含んでいてよい。本発明の好ましい実施態様では、ケイ砂の粒径は、２００メッシュである。
【００１２】
本発明の好ましい実施態様では、前記第一のアミン系組成物において、Ｎ，Ｎ’―ビス（３−アミノメチルベンジル）−２−ヒドロキシトリメチレンジアミンの含有率は、この第一のアミン系組成物の７２〜７６質量％であり、ｍ−キシリレンジアミンの含有量は、この第一のアミン系組成物の２４〜２８質量％である。前記第一のアミン系組成物において、Ｎ，Ｎ’―ビス（３−アミノメチルベンジル）−２−ヒドロキシトリメチレンジアミンの含有率は、この第一のアミン系組成物の約７５質量％であり、ｍ−キシリレンジアミンの含有率は、この第一のアミン系組成物の約２５質量％であることがより好ましい。前記第一のアミン系組成物は、例えば、Ｍｉｔｓｕｂｉｓｈｉ  Ｇａｓ  Ｃｈｅｍｉｃａｌ  Ｃｏｍｐａｎｙ，Ｉｎｃ．社から市販されているＧＡＳＫＡＭＩＮＥ  ３２８である。
【００１３】
本発明の好ましい実施態様では、第二のアミン系組成物において、ｍ−キシリレンジアミンの含有量は、この第二のアミン系組成物の１質量％未満である。前記第二のアミン系組成物は、例えば、Ｍｉｔｓｕｂｉｓｈｉ  Ｇａｓ  Ｃｈｅｍｉｃａｌ  Ａｍｅｒｉｃａ，Ｉｎｃ社から市販されているＧＡＳＫＡＭＩＮＥ  ２４０である。
【００１４】
本発明の別の実施態様では、前記硬化剤成分は、さらに、アルキルポリアミンに基づく配合であるＣｅＴｅＰｏｘ  ＥＷ９９  Ｈを含んでいてよく、ＣｅＴｅＰｏｘ  ＥＷ９９  Ｈは、例えば、ＣＴＰ  Ｃｈｅｍｉｃａｌｓ  ａｎｄ  Ｔｅｃｈｎｏｌｏｇｉｅｓ  ｆｏｒ  Ｐｏｌｙｍｅｒｓ  Ｇｍｂｈ社から市販されている。
【００１５】
本発明の１つの実施態様では、前記硬化剤成分は、さらにベンジルアルコールを含んでいてよい。
【００１６】
本発明の１つの実施態様では、前記ビスフェノールＡジグリシジルエーテルは、例えば、Ｅｐｏｘｙ  Ｂａｓｅ  Ｅｌｅｃｔｒｏｎｉｃ  Ｍａｔｅｒｉａｌ  Ｃｏｒｐｏｒａｔｉｏｎ  Ｌｉｍｉｔｅｄ社から市販されているＧＥＬＲ  １２８である。前記ビスフェノールＦジグリシジルエーテルは、例えば、Ｍｏｍｅｎｔｉｖｅ  Ｓｐｅｃｉａｌｔｙ  Ｃｈｅｍｉｃａｌｓ  Ｉｎｃ．社から市販されているＥｐｉｋｏｔｅ  ８６２である。
【００１７】
本発明の１つの実施態様では、モノグリシジルエーテルは、例えば、Ｈｕｎｔｓｍａｎ社から市販されているＡｒａｌｄｉｔｅ  ＤＹ−Ｅである。
【００１８】
本発明の１つの実施態様では、前記アルキルスルホン酸フェニルエステルのアルキルは、Ｃ12〜Ｃ18アルキルである。前記アルキルスルホン酸フェニルエステルは、ドデシルスルホン酸フェニルエステルであるのがより好ましい。前記アルキルスルホン酸フェニルエステルは、例えば、ＬＡＮＸＥＳＳ社から市販されているＭＥＳＡＭＯＩＬである。
【００１９】
本発明の好ましい実施態様では、前記湿潤分散剤は、酸性基を有するコポリマーの溶液であり、例えば、ＢＹＫ  Ａｄｄｉｔｉｖｅｓ  ＆  Ｉｎｓｔｒｕｍｅｎｔ社から市販されているＤＩＳＰＥＲＢＹＫ−１１０である。
【００２０】
本発明の好ましい実施態様では、前記消泡剤は、有機シリコンを含んでいない消泡性のポリマー混合物であり、例えば、ＢＹＫ  Ａｄｄｉｔｉｖｅｓ  ＆  Ｉｎｓｔｒｕｍｅｎｔ社から市販されているＢＹＫ  １７９０である。
【００２１】
本発明による好ましい実施態様では、硫酸バリウムの粒径は、３２５メッシュであるのが好ましい。
【００２２】
本発明の１つの実施態様では、前記アミン硬化型エポキシ樹脂組成物は、以下の通り作製することができる：（Ａ）エポキシ樹脂成分を、室温で混合機、例えば、高速混合機に加えて、均一になるまで混合する。次に、（Ｂ）硬化剤成分を、前記混合物に加えて、均一になるまで混合する。任意に、（Ａ）エポキシ樹脂成分および（Ｂ）硬化剤成分の混合物にケイ砂を加えて、均一になるまで混合してよい。前記高速混合機は、当業者に公知のものである。
【００２３】
本発明の１つの実施態様では、（Ａ）エポキシ樹脂成分および（Ｂ）硬化剤成分は、別個に充填されてよく、（Ａ）エポキシ樹脂成分および（Ｂ）硬化剤成分、および任意にケイ砂は、塗布する前に均一に混合される。
【００２４】
本発明は、前記アミン硬化型エポキシ樹脂組成物の、コンクリートに塗布するためのプライマー、トップコート、およびスクリードとしての使用にも関する。前記アミン硬化型エポキシ樹脂組成物は、当業者に公知の方法によって、例えば、ノッチこて（ｎｏｔｃｈｅｄ  ｔｒｏｗｅｌ）、ローラーおよび吹付機などを使用することにより塗布することができる。
【００２５】
本願における「実用復帰時間」は、前記アミン硬化型エポキシ樹脂組成物が、室温で含水率５質量％のコンクリートに塗布された後、その硬度がショアＤ７０に達するまでの時間を表している。
【００２６】
本願における「ポットライフ」は、ＩＳＯ１０３６４の方法１に準拠して測定される。
【００２７】
本願における「圧縮強度」は、ＡＳＴＭ  Ｃ  １０９に準拠して測定される。
【００２８】
百分率はすべて、特に記載がない限り、質量を説明するものである。
【００２９】
実施例
本発明を、以下の例を参照することによりさらに詳しく説明するが、しかし、これらの例は、説明の目的のために使用されるものであり、本発明の範囲を限定するものではない。
【００３０】
例１
ビスフェノールＡジグリシジルエーテル（ＧＥＬＲ  １２８）１２５ｇ、ビスフェノールＦジグリシジルエーテル（Ｅｐｉｋｏｔｅ  ８６２）５４ｇ、モノグリシジルエーテル（Ａｒａｌｄｉｔｅ  ＤＹ−Ｅ）１５ｇ、アルキルスルホン酸フェニルエステル（ＭＥＳＡＭＯＩＬ）１２ｇ、湿潤分散剤（ＤＩＳＰＥＲＢＹＫ−１１０）３ｇ、消泡剤（ＢＹＫ１７９０）３ｇ、および硫酸バリウム１３８ｇを高速混合機に加えて、均一になるまで混合し、混合物１を得る。次に、ＧＡＳＫＡＭＩＮＥ  ３２８  ４０．２ｇおよびＧＡＳＫＡＭＩＮＥ  ２４０  ２７．２ｇの混合物を、前記混合物１に加えて、均一になるまで混合して、混合物２を得る。
【００３１】
混合物２を、温度２３±２℃および相対湿度５０％で含水率５質量％のコンクリートにプライマーとしてロール塗布する。ウェット膜厚（ＷＦＴ）は、２００μｍである。
【００３２】
混合物２およびそれから作製された塗膜を測定する。結果を第１表に記載する。
【００３３】
【表１】
2015511983.tif 000007
【００３４】
２００メッシュのケイ砂８３５ｇを混合物２に加えて、均一になるまで混合する。次に、生じた混合物を、温度２３±２℃および相対湿度５０％で含水率５質量％のコンクリートにスクリードとして塗布する。測定された圧縮強度は、第２表に示される通りである。
【００３５】
【表２】
2015511983.tif 000008
【００３６】
例２
ＧＡＳＫＡＭＩＮＥ  ３２８  ４０．２ｇ、ＧＡＳＫＡＭＩＮＥ  ２４０  ２７．７ｇおよびベンジルアルコール１０ｇの混合物を、例１による混合物１に加えて、均一になるまで混合して、混合物３を得る。
【００３７】
混合物３を、温度２３±２℃および相対湿度５０％で含水率５質量％のコンクリートにプライマーとして塗布する。ウェット膜厚（ＷＦＴ）は、０．５ｍｍである。
【００３８】
混合物３およびそれから作製された塗膜を測定する。結果を第３表に記載する。
【００３９】
【表３】
2015511983.tif 000009
【００４０】
２００メッシュのケイ砂８５５ｇを、混合物３に加えて、均一になるまで混合する。次に、生じた混合物を、温度２３±２℃および相対湿度５０％で含水率５質量％のコンクリートにスクリードとして塗布する。測定された圧縮強度は、第４表に示される通りである。
【００４１】
【表４】
2015511983.tif 000010
【００４２】
例３
ＧＡＳＫＡＭＩＮＥ  ３２８  ４０．２ｇ、ＧＡＳＫＡＭＩＮＥ  ２４０  １３．４ｇ、ＣｅＴｅＰｏｘ  ＥＷ９９  Ｈ  １３．４ｇおよびベンジルアルコール１０ｇの混合物を、例１による混合物１に加えて、均一になるまで混合し、混合物４を得る。
【００４３】
混合物４を、温度２３±２℃および相対湿度５０％で含水率５質量％のコンクリートにトップコートとしてスクレーピング（Ｓｃｒａｐｉｎｇ）により塗布する。ウェット膜厚（ＷＦＴ）は、２．０ｍｍである。
【００４４】
混合物４およびそれから作製された塗膜を測定する。結果を第５表および第６表に記載する。
【００４５】
【表５】
2015511983.tif 000011
【００４６】
【表６】
2015511983.tif 000012
【００４７】
例４
２００メッシュのケイ砂８５４ｇを、例３による混合物４に加えて、均一になるまで混合する。次に、生じた混合物を、温度２３±２℃および相対湿度５０％で含水率５質量％のコンクリートにスクリードとして塗布する。測定された圧縮強度は、第７表に示される通りである。
【００４８】
【表７】
2015511983.tif 000013
【００４９】
例５
ＧＡＳＫＡＭＩＮＥ  ３２８  ４０．２ｇ、ＧＡＫＡＭＩＮＥ  ２４０  ２７．７ｇ、およびベンジルアルコール２０ｇの混合物を、例１による混合物１に加え、均一になるまで混合して、混合物５を得る。
【００５０】
混合物５を、温度２３±２℃および相対湿度５０％で含水率５質量％のコンクリートにトップコートとしてスクレーピングにより塗布する。ウェット膜厚（ＷＦＴ）は、３．０ｍｍである。
【００５１】
混合物５およびそれから作製された塗膜を測定する。結果を、第８表に記載する。
【００５２】
【表８】
2015511983.tif 000014
【００５３】
２００メッシュのケイ砂８７４ｇを、混合物５に加えて、均一になるまで混合する。次に、生じた混合物を、温度２３±２℃および相対湿度５０％で含水率５質量％のコンクリートにスクリードとして塗布する。測定された圧縮強度は、第９表に示される通りである。
【００５４】
【表９】
2015511983.tif 000015
【００５５】
種々の修正および変更が、本発明の範囲および趣旨から逸脱することなく、本発明において行われてよいことは当業者に自明であろう。したがって、本発明は、添付の特許請求およびそれに同等のものの範囲内で、前記修正および変更を包含することが意図される。
【手続補正書】
【提出日】平成26年11月11日(2014.11.11)
【手続補正１】
【補正対象書類名】特許請求の範囲
【補正対象項目名】全文
【補正方法】変更
【補正の内容】
【特許請求の範囲】
【請求項１】
（Ａ）以下を含むエポキシ樹脂成分：
ビスフェノールＡジグリシジルエーテル８〜３１質量％、
ビスフェノールＦジグリシジルエーテル３〜１４質量％、
モノグリシジルエーテル１〜５質量％、
アルキルスルホン酸フェニルエステル０．６〜５質量％、
湿潤分散剤０．１６〜１質量％、
消泡剤０．１６〜１質量％、および
硫酸バリウム５〜４０質量％、
（Ｂ）以下を含む硬化剤成分：
第一のアミン系組成物３〜１８質量％、および
第二のアミン系組成物２〜１２質量％、
を含むアミン硬化型エポキシ樹脂組成物であって、
ここで、前記第一のアミン系組成物が、以下の一般式（Ｉ）により表されるＮ，Ｎ’―ビス（３−アミノメチルベンジル）−２−ヒドロキシトリメチレンジアミンおよびｍ―キシリレンジアミンを含んでおり、かつ前記第二のアミン系組成物が、以下の一般式（ＩＩ）により表されるｍ−キシリレンジアミンとスチレンとの反応生成物およびｍ−キシリレンジアミンを含んでおり、
【化１】
2015511983.tif 000018
［上記式中、Ａは、フェニレン基であり、Ｒ1、Ｒ2およびＲ3は、それぞれ独立して水素またはフェニルエチルを表している］
それぞれの成分の含有率の合計は、１００質量％であり、それぞれの質量パーセントは、前記アミン硬化型エポキシ樹脂組成物の総質量に基づく前記組成物。
【請求項２】
前記第一のアミン系組成物において、Ｎ，Ｎ’―ビス（３−アミノメチルベンジル）−２−ヒドロキシトリメチレンジアミンの含有率が、該第一のアミン系組成物の７２〜７６質量％であり、ｍ−キシリレンジアミンの含有率が、該第一のアミン系組成物の２４〜２８質量％である、請求項１に記載のアミン硬化型エポキシ樹脂組成物。
【請求項３】
前記第二のアミン系組成物において、ｍ−キシリレンジアミンの含有率が、該第二のアミン系組成物の１質量％未満である、請求項１または２に記載のアミン硬化型エポキシ樹脂組成物。
【請求項４】
ケイ砂をさらに含む、請求項１に記載のアミン硬化型エポキシ樹脂組成物。
【請求項５】
前記硬化剤成分が、さらにベンジルアルコールを含む、請求項１に記載のアミン硬化型エポキシ樹脂組成物。
【請求項６】
前記アルキルスルホン酸フェニルエステルのアルキルが、Ｃ12〜Ｃ18アルキルである、請求項１に記載のアミン硬化型エポキシ樹脂組成物。
【請求項７】
前記アルキルスルホン酸フェニルエステルが、ドデシルスルホン酸フェニルエステルである、請求項６に記載のアミン硬化型エポキシ樹脂組成物。
【請求項８】
前記湿潤分散剤が、酸性基を有するコポリマーの溶液である、請求項１に記載のアミン硬化型エポキシ樹脂組成物。
【請求項９】
第一のアミン系組成物２０〜９０質量％、および
第二のアミン系組成物１０〜８０質量％、
を含む硬化剤であって、
前記第一のアミン系組成物が、以下の一般式（Ｉ）により表されるＮ，Ｎ’―ビス（３−アミノメチルベンジル）−２−ヒドロキシトリメチレンジアミンおよびｍ−キシリレンジアミンを含んでおり、かつ前記第二のアミン系組成物が、以下の一般式（ＩＩ）により表されるｍ−キシリレンジアミンとスチレンとの反応生成物およびｍ−キシリレンジアミンを含んでおり、
【化２】
2015511983.tif 000019
［上記式中、Ａは、フェニレン基であり、Ｒ1、Ｒ2およびＲ3は、それぞれ独立して水素またはフェニルエチルを表している］
それぞれの成分の含有率の合計が、１００質量％であり、それぞれの質量パーセントが、前記第一のアミン系組成物および前記第二のアミン系組成物の総質量に基づく前記硬化剤。
【請求項１０】
前記第一のアミン系組成物において、Ｎ，Ｎ’―ビス（３−アミノメチルベンジル）−２−ヒドロキシトリメチレンジアミンの含有率が、該第一のアミン系組成物の７２〜７６質量％であり、ｍ−キシリレンジアミンの含有率が、該第一のアミン系組成物の２４〜２８質量％である、請求項９に記載の硬化剤。
【請求項１１】
前記第二のアミン系組成物において、ｍ−キシリレンジアミンの含有率が、該第二のアミン系組成物の１質量％未満である、請求項９または１０に記載の硬化剤。
【請求項１２】
請求項１に記載のアミン硬化型エポキシ樹脂組成物の、コンクリートに塗布するためのプライマー、トップコート、およびスクリードとしての使用。
【国際調査報告】
2015511983.tif 000020
2015511983.tif 000021
2015511983.tif 000022